(57)【要約】  【解決手段】  連続コーティングラインは、溶融金属にさらされるロールアセンブリが含む。ロールアセンブリは、ベアリングブロックに対して回転可能なロールを含む。ロールは、ロール部分と、ロール部分の各端部から突出するジャーナルとを含む。ロールは、ロールが溶融金属にさらされたときに摩耗、剥離、腐食に耐性のある耐火セラミック材料で作られる。  【選択図】    図６
2021507117.tif 000002
【特許請求の範囲】
【請求項１】
連続コーティングラインで使用のロールであって、前記ロールは、長手方向軸に沿って延びる略円筒形のロール部分を含み、前記ロールが少なくとも約９０％の耐熱性セラミック材料を含む、ロール。
【請求項２】
請求項１記載のロールにおいて、前記耐熱性セラミック材料は、炭化ケイ素、アルミナ、および溶融シリカのうちの選択された１つまたは複数を含む、ロール。
【請求項３】
請求項２記載のロールにおいて、前記ロールは、約５％〜約１００％の炭化ケイ素を含む、ロール。
【請求項４】
請求項２記載のロールにおいて、前記ロールは、約５％〜約１００％の間のアルミナを含む、ロール。
【請求項５】
請求項１記載のロールにおいて、前記ロールは、鋳造可能である、ロール。
【請求項６】
請求項１記載のロールにおいて、前記ロールは、長手方向軸に沿って前記ロール部分の各端部から外向きに延びるジャーナルを含み、前記ジャーナルは略円筒形であり、各ジャーナルの外径は、前記ロール部分の前記外径より小さい、ロール。
【請求項７】
請求項６記載のロールにおいて、前記ロール部分および各ジャーナルは、中実の一体構成要素である、ロール。
【請求項８】
請求項６記載のロールにおいて、前記ロールは、前記ロール部分と各ジャーナルとの間に配置されたテーパー面を含む、ロール。
【請求項９】
請求項８記載のロールにおいて、前記テーパー面が凸面である、ロール。
【請求項１０】
請求項６記載のロールにおいて、前記ロールは、前記ロール部分と各ジャーナルとの間に配置されたフィレットを含む、ロール。
【請求項１１】
請求項６記載のロールにおいて、前記ロールは、前記ロールの各端部から前記ロール部分の少なくとも一部に内向きに延びるチャネルを含む、ロール。
【請求項１２】
請求項１１記載のロールにおいて、前記ロールは、前記チャネル内に配置された支持ロッドを含む、ロール。
【請求項１３】
連続コーティングラインで使用のためのロールアセンブリであって、前記ロールアセンブリは、
鋼板を受容するためのロール表面と、前記ロールの端部から突出するジャーナルとを備えるロールであって、前記ロール表面および前記ジャーナルはセラミックであり、
ボアを含むベアリングブロックであって、前記ロールの前記ジャーナルは、前記ジャーナルが前記ボア内で回転可能であるように前記ボア内に挿入可能である、ロールアセンブリ。
【請求項１４】
請求項１３記載のロールアセンブリにおいて、前記ロールは、炭化ケイ素、アルミナ、および溶融シリカのうちの選択された１つまたは複数を含む、ロールアセンブリ。
【請求項１５】
請求項１４記載のロールアセンブリにおいて、前記ロールは、約５％〜約１００％の炭化ケイ素を含む、ロールアセンブリ。
【請求項１６】
請求項１４記載のロールアセンブリにおいて、前記ロールは、約５％〜約１００％のアルミナを含む、ロールアセンブリ。
【請求項１７】
請求項１３記載のロールアセンブリにおいて、前記ロール表面は、前記ジャーナルと中実の一体構成要素である、ロールアセンブリ。
【請求項１８】
請求項１３記載のロールアセンブリにおいて、前記ロールは、前記ロールの各端部から内向きに延びるチャネルを含み、前記ロールは、前記チャネル内に配置された支持ロッドを含む、ロールアセンブリ。
【請求項１９】
請求項１３記載のロールアセンブリにおいて、前記ベアリングブロックは、セラミックである、ロールアセンブリ。
【請求項２０】
請求項１３記載のロールにおいて、前記ベアリングブロックおよび前記ジャーナルは、前記ジャーナルの外面が前記ベアリングブロックの前記ボアの内面に直接接触するようにプレーンベアリングを形成する、ロール。
【発明の詳細な説明】
【技術分野】
【０００１】
本出願は、２０１７年１２月２１日に提出された「ワンピース固体または中空管設計のいずれかを利用する耐火物／セラミックから製造されるホットディップコーティングライン用のポット／シンク安定剤／修正ロール」という名称の米国仮特許出願第６２／６０９，０４０号の優先権を主張し、その開示内容は参照により本明細書に組み込まれる。
【背景技術】
【０００２】
コーティングは、細長い鋼板またはストリップなどの鋼基板の表面に薄い金属コーティング（例えば、アルミニウム、亜鉛など）を提供するために製鋼で使用される一般的なプロセスである。本明細書では細長い鋼シートまたはストリップが使用され、交換可能であると理解されることを理解されたい。コーティングプロセスは、一般に、連続したコーティングラインに組み込まれ、そこで、細長い鋼板が一連のロールアセンブリに通されて、鋼板に様々な処理プロセスが施される。このプロセスのコーティング部分の間、鋼板は溶融金属の浴を通して操作され、鋼板の表面をコーティングする。
【０００３】
図１を参照すると、連続鋼加工ラインなどの鋼加工ライン（２）のコーティング部分（１０）の例示的な概略図が示される。参照されるように、コーティング部分（１０）は、溶融めっきタンク（２０）、スナウト（３０）、１つまたは複数のロールアセンブリ（４０、５０、７０）、およびエアナイフ（３５）を含む。コーティング部分（１０）は、一般に、鋼板（６０）をコーティングするために細長い鋼板（６０）を受け入れるように構成される。溶融めっきタンク（２０）は、アルミニウム、亜鉛、および／またはそれらの合金などの溶融金属（２２）を受け入れるように構成された中実の壁によって規定される。
【０００４】
スナウト（３０）は、溶融金属（２２）内に部分的に沈められるように構成される。したがって、スナウト（３０）は一般に、溶融金属（２２）に入る間、鋼板（６０）の周りに気密シールを提供する。いくつかの例では、スナウト（３０）は、水素および／または窒素などの非反応性または還元性ガスで満たされ、鋼板（６０）が溶融金属（２２）に入る間に起こり得る化学酸化反応を制限する。
【０００５】
１つ以上のロールアセンブリ（４０、５０、７０）は、コーティング部分（１０）を通して鋼板（６０）を支持するために、溶融めっきタンク（２０）に対して配置される。例えば、ポットまたはシンクロールアセンブリ（７０）は、一般にポットロールアセンブリ（７０）が回転するように構成され、それによって鋼板（６０）を溶融めっきタンク（２０）から再方向付けするように、溶融金属（２２）内に沈められ得る。次に、鋼板（６０）が溶融金属（２２）を出るときに鋼板（６０）を安定させるために、１つまたは複数の安定剤および修正ロールアセンブリ（４０）を溶融めっきタンク（２０）に対して配置することができる。例えば、鋼板（６０）がエアナイフ（３５）に入るときに、安定剤および修正ロールアセンブリ（４０）を使用して、鋼板（６０）を位置決めすることができる。安定剤および修正ロールアセンブリ（４０）を使用して、鋼板（６０）の形状を改善することもできる。次に、デフレクターロールアセンブリ（５０）は、一般に、鋼板（６０）がコーティングされた後、鋼板（６０）を鋼加工ライン（２）の他の部分にリダイレクトするように構成され得る。本実施例のコーティング部分（１０）は、ポットロールアセンブリ（７０）、安定剤および修正ロールアセンブリ（４０）、およびデフレクターロールアセンブリ（５０）のそれぞれの１つのみで示されるが、いくつかの他のバージョンでは任意の適切な数のロールアセンブリ（４０、５０、７０）を使用することができる。
【０００６】
図１Ａは、安定剤および修正ロールアセンブリ（４０）が省略されたコーティング部分（１０）の代替構成を示す。安定剤および修正ロールアセンブリ（４０）の代わりに、またはそれに代わって、図２に示される代替の構成が使用される。図１Ａは、完全に溶融めっきタンク（２０）内に配置された２つのシンクロールアセンブリ（４２）を含む。シンクロールアセンブリ（４２）は、一般に、本明細書に記載される他のロールアセンブリと同様に動作する。例えば、シンクロールアセンブリ（４２）は、一般に、コーティングプロセスの様々な部分を通じて鋼板（６０）を操作するように構成される。この例では、シンクロールアセンブリ（４２）は、溶融金属（２２）内の鋼板（６０）を操作して、鋼板（６０）の完全なコーティングを促進する。シンクロールアセンブリ（４２）はさらに、溶融金属（２２）を通る移動経路の量を増加させる。この特徴は、一般に、鋼板（６０）が溶融金属（２２）内に配置される時間を増加させる。鋼板（６０）がシンクロールアセンブリ（４２）を通過すると、その後、鋼板（６０）は、突き刺しロールアセンブリ（７０）およびデフレクタロールアセンブリ（５０）によって所望の方向に方向転換されても良い。また、図１および１Ａは両方とも、コーティング部分（１０）の別個の構成を示し、他の例では、コーティング部分（１０）は、図１および１Ａに示す構成からの様々な要素を組み合わせる他の代替構成を含む。
【０００７】
上記の例で説明したように、鋼板の操作を支援するために、様々なロールアセンブリをコーティング部分（１０）の一部として溶融金属に配置および／または溶融金属に曝すことができる。典型的には、各ロール組立体は、鋼板と共に回転可能なロールを含む。図２は、ロール部分（８２）の各端部から外向きに延びる一対のジャーナル（８４）を備えたロール部分（８２）を含む典型的な従来技術のロール（８０）の例を示す。これらのロールは、一般に、ステンレス鋼および／または炭素鋼および合金鋼などの鋼から作られる。図２に示すように、これらのロールは、単一の一体構成要素によって形成するか、または各端に溶接されたジャーナルハブを備えた中空管から製造することができる。一部のバージョンでは、ロールは安定剤用に構成され、重量が約７５０ポンドになる場合がある。
【０００８】
溶融金属によって引き起こされるロールアセンブリおよび／または過酷な環境の連続的な移動のために、これらのロールは、化学的攻撃、腐食、剥離、および／または摩耗を受ける可能性がある。例えば、鋼板とロールの間の摩擦と接触応力の組み合わせ、溶湯への鋼ロールの溶解、溶湯の高温、およびキャビテーションにより、ロール表面が比較的急速に劣化することがある。このような問題を遅らせるために、一部のバージョンでは、ロールの外面は、溶射プロセスによって適用されるセラミックまたはセラミックおよび金属のバリアコーティングの約０．０３０インチなどの薄い層で覆われる。そのような保護コーティングは、ロールの外面への金属学的ドロスの蓄積および金属学的ドロスの蓄積を遅延および／または最小化することができる。使用環境での保護コーティングの成功は、コーティングの結合強度、硬度、および／または多孔度に依存する場合がある。そのようなコーティングを用いても、図３に示されるように、ロールは依然として劣化を経験する可能性がある。
【０００９】
ロールジャーナルまたはロール部分のいずれかの摩耗または劣化が許容できないレベルに達すると、連続コーティングラインがシャットダウンされ、その中のコンポーネントが再加工および／または交換される。この手順は一般にコストの増加と望ましくない製造遅延をもたらす。ただし、これらのコストと遅延は、溶融金属にさらされるロールアセンブリの耐用年数を延ばすことで削減できる。
【００１０】
したがって、摩耗および／または劣化の影響を受ける構成要素の全体的な耐用年数を改善するために、コーティングライン内に様々な特徴を含めることが望ましい場合がある。これらの課題を克服するために、ロールアセンブリは、ロールアセンブリの摩耗、剥離、腐食の量を減らすために、耐火材料から作られる。
【発明の概要】
【課題を解決するための手段】
【００１１】
コーティングライン内に配置されたロールアセンブリは、コーティングプロセスのためのコーティング浴内で使用される場合、少なくともいくらかの剥離および化学的攻撃に遭遇する。状況によっては、この剥離や化学的攻撃により、このようなロールアセンブリのデューティサイクルが低下することがある。したがって、コーティングプロセスで使用されるロールアセンブリで遭遇する摩耗および／または化学的攻撃を低減することが望ましい。
【００１２】
セラミックなどの耐火性材料は、溶融金属に囲まれた環境で遭遇する摩耗および化学的攻撃に対する優れた耐性を提供する。しかしながら、溶融金属に曝されるロールアセンブリに耐火材料を統合することで課題に直面する。したがって、本出願は、耐火材料をロールアセンブリに組み込むための構造および／または方法に関する。
【図面の簡単な説明】
【００１３】
本明細書に組み込まれ、その一部を構成する添付の図面は、実施形態を示し、上記の一般的な説明および以下に示す実施形態の詳細な説明とともに、本開示の原理を説明するのに役立つものである。
【図１】図１は、連続鋼加工ラインにおけるコーティング部分の構成の概略図を示す。
【図１Ａ】図１Ａは、図１のコーティング部分の代替構成の概略図を示す。
【図２】図２は、図１のコーティング部分で使用され得るロールアセンブリ用の従来技術のロールの部分断面正面図を示す。
【図３】図３は、溶融金属内に沈められた後のロールの劣化を示す図２の従来技術のロールの写真を示す。
【図４】図４は、図１のコーティング部分と共に使用するための耐火性セラミック材料を含むロールアセンブリの斜視図を示す。
【図５】図５は、図４のロールアセンブリのベアリングブロックの斜視図を示す。
【図６】図６は、図４のロールアセンブリのロールの斜視図を示す。
【図７】図７は、図６のロールの正面図を示す。
【図８】図８は、図６のロールの端面図を示す。
【図９】図９は、図４のロールアセンブリのロールの代替の実施形態の正面図を示す。
【図１０】図１０は、図９のロールの端部の部分断面図を示す。
【図１１】図１１は、図９のロールの端部の部分断面図を示し、ロール内に挿入された支持ロッドを示す。
【図１２】図１２は、図４のロールアセンブリのロールの代替の実施形態の正面図を示す。
【図１３】図１３は、溶融アルミニウム浴内に挿入する前の複数の溶融シリカ棒の写真を示す。
【図１４】図１４は、溶融アルミニウム浴に挿入した後、図１３の複数の溶融シリカロッドの断面図を示す。
【発明を実施するための形態】
【００１４】
本出願は、概して、連続コーティングラインのロールアセンブリ内に耐火性セラミック材料を組み込むための構造および／または方法に関する。そのような構成では、耐火性セラミック材料の存在がロールアセンブリの摩耗を低減し、また、ロールアセンブリが溶融金属からの化学的攻撃を受ける傾向を低減する可能性があることが分かる。
【００１５】
Ｉ．耐火性セラミック材料を含むロールアセンブリの実施形態
耐火性セラミック材料を組み込んだロールアセンブリは、以下でより詳細に論じられる。そのようなロールアセンブリは、ロールアセンブリの摩耗、腐食、および／または剥離を低減し得るので、そのようなロールアセンブリの任意の要素は、連続コーティングラインの任意の１つ以上のロールアセンブリに組み込まれ得ることが理解されるべきである。これらのロールアセンブリは、上記のように、任意の安定化および修正ロールアセンブリ（４０）、シンクロールアセンブリ（４２）、デフレクターロールアセンブリ（５０）、および／またはポットロールアセンブリ（７０）を含み得るが、これらに限定されない。
【００１６】
図４を参照すると、ロールアセンブリ（１００）は、２つのベアリングブロック（１１０）およびロール（１２０）を含む。各ベアリングブロック（１１０）は、一般に、ロール（１２０）の少なくとも一部を受け入れるように構成され、ベアリングブロック（１１０）に対するロール（１２０）の回転を促進する。図示されていないが、各ベアリングブロック（１１０）は、一般に、各ベアリングブロック（１１０）を溶融めっきタンク（２０）内の所定の位置に保持するために、固定具または他の構造に結合され得る。
【００１７】
例示的なベアリングブロック（１１０）は、図２に最もよく見られる。分かるように、ベアリングブロック（１１０）は、概して八角形の本体（１１２）を含む。本体（１１２）の八角形の形状は、一般に、固定具または他の構造がベアリングブロック（１１０）に取り付けられて、溶融めっきタンク（２０）内にベアリングブロック（１１０）を配置できる表面を提供するように構成される。本例の本体（１１２）は八角形構造で示されるが、他の例では、正方形、六角形、三角形、円形、および／またはその他など、他の適切な構造を使用できることを理解されたい。
【００１８】
本体（１１２）に使用される特定の形状に関係なく、本体（１１２）は、ベアリングブロック（１１０）の中心を通る受容ボア（１１４）を規定する。受容ボア（１１４）は、ほぼ円筒形の形状によって規定される。以下でより詳細に説明するように、受容ボア（１１４）は、ロール（１２０）がボア（１１４）内で自由に回転できるようにロール（１２０）の少なくとも一部を受容するように構成される。したがって、各ジャーナル（１２６）の外面の一部は、ベアリングブロック（１１０）のボア（１１４）の内面の一部と直接接触する。これにより、ベアリングブロック（１１０）は、ローラーまたは転動体を使用することなく、各ジャーナル（１２６）と共にプレーンベアリングを形成することができる。次に、各ジャーナル（１２６）は、静止したベアリングブロック（１１０）内で回転されても良い。ベアリングブロック（１１０）は、以下でより詳細に論じられるように、セラミックなどの耐火性材料を含み得る。
【００１９】
図６〜８を参照すると、ロールアセンブリ（１００）のロール（１２０）は、ロール部分（１２２）と、ロール部分（１２２）の各側から延びるジャーナル（１２６）とを含む。ロール部分（１２２）は、軸（Ａ）に沿って長手方向に延びる概して細長い円筒形状を含む。ロール部分（１２２）の円筒形状は、一般に、鋼板（６０）の少なくとも一部がロール部分（１２２）の少なくとも一部の周りに巻き付くことができるように鋼板（６０）を受け入れるように構成される。したがって、ロール部分（１２２）の幅は一般に鋼板（６０）の幅に対応し、ロール部分（１２２）の幅が鋼板（６０）よりも広いことを理解されたい。これは、コーティング部分（１０）を通るストリップ追跡を補償することができる。ロール部分（１２０）は、約４インチ〜２０インチ、例えば約９インチ〜１０インチの外径を有することができるが、他の適切な寸法を使用することができる。
【００２０】
上述のように、各ジャーナル（１２６）は、長手方向軸（Ａ）に沿ってロール部分（１２２）から外向きに延びる。各ジャーナル（１２６）は、ロール部分（１２２）によって規定される外径よりも小さい外径を有する略円筒形を含む。各ジャーナル（１２６）は、それぞれのベアリングブロック（１１０）のボア（１１４）によって受け取られるようなサイズである。図７で最もよく見られるように、図示の実施形態におけるテーパー面（１２４）は、ロール部分（１２２）とジャーナル（１２６）との間に配置される。面取りまたはフィレット（１２３）もロール部分（１２２）とテーパー面（１２４）の間に配置され、面取りまたはフィレット（１２５）はテーパー面（１２４）とジャーナル（１２６）の間に配置される。いくつかのバージョンでは、テーパー部分（１２４）は省略されており、面取りまたはフィレットのみがロール部分（１２２）とジャーナル（１２６）との間に配置される。テーパー面（１２４）および／またはフィレット（１２３、１２５）は、それにより、潜在的な機械的応力集中を低減するために、ロール部分（１２２）とジャーナル（１２６）との間に応力をより均一に分配し得る。ジャーナル（１２６）がベアリングブロック（１１０）内で並進し、ベアリングブロック（１１０）の外面がロール（１２０）の外面に接触する場合、テーパー面（１２４）および／またはフィレット（１２３、１２５）は、ベアリングブロック（１１０）の摩耗を防ぐこともできる。ロール（１２０）は、以下でより詳細に論じられるように、セラミックなどの耐火性材料を含み得る。
【００２１】
ロール（２２０）の別の実施形態が、図９〜図１１に示されるように、これらは、ロールアセンブリ（１００）に組み込んでも良い。ロール（２２０）は、ロール（２２０）が一対の支持ロッド（２４０）を備えることを除いて、ロール（１２０）と実質的に同様である。図９で最もよく見られるように、ロール（２２０）は、ロール部分（２２２）と、ロール部分（２２２）の両側から延びるジャーナル（２２６）とを含む。ロール部分（２２２）は、軸（Ａ）に沿って長手方向に延びる概して細長い円筒形状を含む。ロール部分（２２２）の円筒形状は、一般に、鋼板（６０）の少なくとも一部がロール部分（２２２）の少なくとも一部に巻き付くことができるように鋼板（６０）を受け入れるように構成される。
【００２２】
上記のように、各ジャーナル（２２６）は、長手方向軸（Ａ）に沿ってロール部分（２２２）から外向きに延びる。各ジャーナル（２２６）は、ロール部分（２２２）によって規定される外径よりも小さい外径を有する略円筒形を含む。各ジャーナル（２２６）は、それぞれのベアリングブロック（１１０）のボア（１１４）によって受け取られるようなサイズである。図示の実施形態では、凸面（２２４）がロール部分（２２２）とジャーナル（２２６）の間に配置される。凸面（２２４）は、ロール部分（２２２）とジャーナル（２２６）との間により均一に応力を分配し、および／またはベアリングブロック（１１０）の摩耗を低減し得る。ただし、凸面（２２４）は単なるオプションであり、直線および／またはテーパー面などの他の適切な面を使用することもできる。
【００２３】
図１０〜１１を参照すると、ロール（２２０）は、ロール（２２０）の長手方向軸（Ａ）に沿ってロール（２２０）の各端部内に延びるチャネル（２３０）を規定する。図示の実施形態では、チャネル（２３０）は、ジャーナル（２２６）を通って、ロール部分（２２２）の一部の中に延びる。チャネル（２３０）は、約１４インチの長さおよび約１．２３インチの直径を有し得るが、他の適切な寸法が使用され得る。これにより、支持ロッド（２４０）をロール（２２０）のチャネル（２３０）内に挿入することができる。支持ロッド（２４０）は、支持ロッド（２４０）がチャネル（２３０）内で摩擦嵌合するように、チャネル（２３０）の長さおよび／または直径に対応するようなサイズにされ得る。もちろん、他の適切な方法を使用して、支持ロッド（２４０）をチャネル（２３０）に、例えば、ねじ込み式カップリングおよび／または接着剤で結合することができる。支持ロッド（２４０）は、スチール（または他の適切な材料）から作製されて、ロール（２２０）に対する強度を増大させ得る。それにより、支持ロッド（２４０）は、ジャーナル（２２６）とロール部分（２２２）との間のロール（２２０）を通って延び、ジャーナル（２２６）とロール部分（２２２）との間の機械的応力集中を支持するのを助ける。ロール（２２０）は、以下でより詳細に論じられるように、セラミックなどの耐火性材料を含み得る。したがって、いくつかの実施形態では、組み立てられたロール（２２０）は、少なくとも約９０％の耐火性セラミック材料を含む。ロール（２２０）のさらに他の適切な構成は、本明細書の教示を考慮すれば、当業者には明らかだろう。
【００２４】
ロール（３２０）の別の実施形態が図１２に示され、これらは、ロールアセンブリ（１００）に組み込むことができる。ロール（３２０）は、ロール（３２０）がスチールコア（３３０）を含むことを除いて、ロール（２２０）と実質的に同様である。図１２で最もよく見られるように、コア（３３０）は、ロール部分（３３２）と、ロール部分（３３２）の両側から延びるジャーナル（３３６）とを含む。次に、コア（３３０）は、コア（３３０）の表面全体の周りに耐火材料で鋳造されて、外側ロール部分（３２２）と、外側ロール部分（３２２）の両側から延びる外側ジャーナル（３２６）を形成する。例えば、コア（３３０）のロール部分（３３２）の外径は約１８．５インチであっても良く、外側ロール部分（３２２）の外径は約２．２５インチの耐火材料の厚さに対応するように約２２インチであっても良い。ただし、他の適切な寸法を使用することもできる。他のいくつかのバージョンでは、耐火材料はコア（３３０）のロール部分（３３２）上にのみ鋳造されても良く、耐火材料を含むスリーブはジャーナル（３３６）の別個の構成要素として追加されても良い。そのようなスリーブの例は、２０１７年５月１日に出願された「コーティングライン用の安定剤のキャンペーンライフを延長する方法」と題する米国特許出願第１５／５８３，４５０号に提供されており、その開示は参照により本明細書に組み込まれる。
【００２５】
ロールアセンブリ（１００）の各ベアリングブロック（１１０）および／またはロール（１２０、２２０、３２０）は、高い強度を有し、高温での摩耗に耐性があるセラミックなどの耐火材料を含むことができる。この耐火性セラミック材料はさらに、低い熱膨張係数、熱衝撃に対する耐性、溶融金属による濡れに対する耐性、腐食に対する耐性を有し、溶融金属に対して実質的に化学的に不活性である。そのような耐火性セラミック材料は、炭化ケイ素（ＳｉＣ）、アルミナ（Ａｌ２Ｏ３）、溶融シリカ（ＳｉＯ２）、またはそれらの組み合わせを含むことができる。いくつかのバージョンでは、耐火性セラミック材料は、約５％〜約１００％の炭化ケイ素および／またはアルミナを含む。
【００２６】
単なる例として、適切な耐火性セラミック材料は、サイアロン（ＳｉＡｌＯＮ）セラミックとして知られている種類のセラミックを含み得る。サイアロン（ＳｉＡｌＯＮ）セラミックは、溶融アルミニウムの取り扱いに使用できる高温耐火物である。サイアロン（ＳｉＡｌＯＮ）セラミックは一般に、優れた耐熱衝撃性、高温での高強度、溶融アルミニウムによる濡れに対する並外れた耐性、および溶融非鉄金属の存在下での高い耐食性を示す。そのようなサイアロン（ＳｉＡｌＯＮ）セラミックは、マサチューセッツ州ウスターのサンゴバン高性能耐火物によって製造されたクリストンＣＮ１７８を含むことができるが、多くのサイアロンクラスのセラミックを使用することができる。
【００２７】
他の適切な耐火性セラミック材料は、約７３％のＡｌ２Ｏ３と約８％のＳｉＣとを有するセラミックを含み得る。このセラミックは、オハイオ州フリーモントのＷａｈｌ  Ｒｅｆｒａｃｔｏｒｙ  Ｓｏｌｕｔｉｏｎｓによって製造されたＧｅｍＳｔｏｎｅ  ４０４Ａを含み得る。別の実施形態では、約７０％のＳｉＣなど、より多量のＳｉＣを有するより硬いセラミックを使用することができる。いくつかのバージョンでは、ステンレス鋼の針金が、材料の約０．５重量パーセント〜約３０重量パーセントなどのセラミック材料に追加されても良い。そのようなセラミックは、マサチューセッツ州ウスターのＳａｉｎｔ−Ｇｏｂａｉｎセラミックによって製造されたＡＤＶＡＮＣＥＲ窒化物結合炭化ケイ素、またはマサチューセッツ州ウスターのＳａｉｎｔ−Ｇｏｂａｉｎセラミックによって製造されたＨｅｘｏｌｏｇｙ炭化ケイ素を含み得る。したがって、ベアリングブロック（１１０）およびロール（１２０、２２０）は、同じ耐火性材料から作られても良く、またはベアリングブロック（１１０）およびロール（１２０、２２０）は、異なる耐火性材料から作られても良い。本明細書の教示を考慮すれば、当業者にはさらに他の適切な耐火材料が明らかだろう。
【００２８】
各ベアリングブロック（１１０）および／またはロール（１２０、２２０、３２０）は、耐火性セラミック材料を鋳造することによって作製されても良い。他のいくつかのバージョンでは、液体セラミックを型に流し込み、熱を使用してセラミックを焼いて水分を除去することにより、ベアリングブロック（１１０）および／またはロール（１２０、２２０）を作成できる。次に、ベアリングブロック（１１０）および／またはロール（１２０、２２０）の外面を研磨して、滑らかな外面を提供することができる。ロールアセンブリ（１００）の構成要素を作製するためのさらに他の適切な方法は、本明細書の教示を考慮すれば、当業者には明らかだろう。
【００２９】
ＩＩＩ．操作方法
図４に示されるように、ロールアセンブリ（１００）を組み立てることができる。例えば、ロール（１２０）の各ジャーナル（１２６）は、対応するベアリングブロック（１１０）のボア（１１４）内に挿入されても良い。したがって、各ジャーナル（１２６）の外面の一部は、ベアリングブロック（１１０）のボア（１１４）の内面の一部と直接接触する。これにより、ベアリングブロック（１１０）は、ローラーを使用することなく、各ジャーナル（１２６）と共にプレーンベアリングを形成することができる。次に、各ジャーナル（１２６）は、静止したベアリングブロック（１１０）内で回転されても良い。
【００３０】
例示的な使用では、鋼板（６０）は、ロールアセンブリ（１００）によってコーティング部分（１０）を通して操作されても良い。例えば、鋼板（６０）は、ロールアセンブリ（１００）のロール（１２０）を包み込んでも良い。鋼板（６０）とロール（１２０）のロール部分（１２２）との間の摩擦により、鋼板（６０）がロールアセンブリ（１００）に対して動くときに、ロール（１２０）が回転することがある。ロール（１２０）の回転は、それにより、それぞれのベアリングブロック（１１０）内の各ジャーナル（１２６）の対応する回転を引き起こす。
【００３１】
ジャーナル（１２６）および／またはベアリングブロック（１１０）の耐火セラミック材料は、ジャーナル（１２６）とベアリングブロック（１１０）との間の摩耗に対する耐性、ならびに熱衝撃および／または腐食に対する耐性を提供し得る。ロール部分（１２２）の耐火性セラミック材料はまた、鋼板（６０）の回転によるロール部分（１２２）の摩耗に対する耐性、ならびに熱衝撃および／または腐食に対する耐性を提供することができる。これにより、ロールアセンブリ（１００）は、コーティング部分（１０）の寿命を延ばして、コーティングラインの効率を高め、および／またはコストを削減することができる。したがって、ロールアセンブリ（１００）の構成要素を耐火性セラミック材料から形成することにより、ロールアセンブリ（１００）は、鋼表面または溶射コーティングを施した鋼表面よりも機械的侵食およびキャビテーションによく耐え、抵抗することができる。これにより、ロールアセンブリ（１００）の耐火材料は、ロールアセンブリ（１００）の耐用年数を延ばす。
【００３２】
本発明の精神および範囲から逸脱することなく、本発明に様々な修正を加えることができることが理解されよう。したがって、本発明の制限は、添付の特許請求の範囲から決定されるべきである。
【００３３】
ＩＩＩ．実施例
一連の試験を実施して、ロールアセンブリを評価した。この一連のテストについては、以下の例で詳しく説明する。以下の実施例は単に例示を目的としたものであり、他の実施例では、本明細書の教示を考慮して当業者によって理解されるように、様々な代替特性を使用できることを理解されたい。
【００３４】
実施例１
タイプＩＩのアルミニウムコーティング浴中での溶融シリカロッドの静的浸漬試験が行われた。約２．４インチの直径を有する溶融シリカ丸棒が使用された。最初のテストは３０日間の浸漬テストだった。テスト中、溶融シリカは還元反応を介してアルミナに完全に変換された。直径の減少も化学的攻撃の兆候も明らかではなかった。耐火物表面での溶融アルミニウムの濡れもなかった。それにより、溶融シリカおよび／またはアルミナは、溶融アルミニウムによる化学的攻撃による材料損失に対してはるかに大きな耐性を示し、溶融シリカおよび／またはアルミナから形成されるロールの寿命を延ばすことが決定された。
【００３５】
実施例２
タイプＩＩのアルミニウム被覆浴中での溶融シリカロッドの静的浸漬試験が行われた。約２．４インチの直径を有する溶融シリカ丸棒が使用された。これらのロッドは浸漬前の図１３に示される。浸漬の９日後、図１４に示されるように、溶融シリカがアルミナに変換された、ロッドの周囲の約０．０４０インチの薄い変換層が明らかになった。繰り返しだが、直径の減少も化学的攻撃の兆候も明らかではなかった。耐火物表面での溶融アルミニウムの濡れもなかった。それにより、溶融シリカおよび／またはアルミナは、溶融アルミニウムによる化学的攻撃による材料損失に対してはるかに大きな耐性を示し、溶融シリカおよび／またはアルミナから形成されるロールの寿命を延ばすことが決定された。
【００３６】
実施例３
負荷試験は、室温で一片の固体ジェムストーン４０４Ａセラミック材料から作製されたロールで行われた。ロールのロール部分は、長さが約７６インチ、直径が約１０インチだった。ロールのジャーナルは、約４．５インチの長さと約４インチの直径を持った。約６５０ｌｂｆの負荷は、各ジャーナルの最大動作負荷であると判断された。約１，３００ｌｂｆの負荷は、その後、各ジャーナルに適用された。この負荷は約６５０ｌｂｆ増加し、最大負荷が約３，６５０ｌｂｆまで増加する。最大負荷に達して数分間保持すると、テストは停止した。どちらのジャーナルも、亀裂の兆候なしにこの負荷に耐えた。したがって、セラミックロールは、決定された最大動作負荷を超える約５．５の安全率で、コーティングラインに加えられた負荷に耐えることができたと決定された。
【００３７】
実施例４
ロールテストは、溶融シリカから作られたロールで行われた。ロールは鋼のベアリングブロックで組み立てられ、約４３万フィートの鋼を走行した。ロールジャーナルまたは本体の直径の大きな損失はなかったが、スチールベアリングブロックに大きな摩耗があった。軸受材料は適切ではなかったが、ロールのテストは成功したと見なされた。
【００３８】
実施例５
ロール試験は、溶融シリカから作られたロールで行われた。ロールはＧｅｍｓｔｏｎｅ  ４０４Ａで作られたベアリングブロックで組み立てられた。ロールバレルの直径は約１０インチだった。約６８０，０００フィートの鋼を実行した後、ロールを金属浴から取り外した。ロールの目視検査に基づいて、ロールとベアリングの間に大きな摩耗は見られず、ロールは使用に戻された。次に、約７８０，０００フィートの製品を実行した後、ロールに障害が発生した。取り外したところ、両方のジャーナルが破損してロールから分離したことが判明した。ロールのテストは成功したと見なされたが、ベアリング材料は非常に攻撃的であると見なされた。
【図１】
2021507117.tif 000003
【図１Ａ】
2021507117.tif 000004
【図２】
2021507117.tif 000005
【図３】
2021507117.tif 000006
【図４】
2021507117.tif 000007
【図５】
2021507117.tif 000008
【図６】
2021507117.tif 000009
【図７】
2021507117.tif 000010
【図８】
2021507117.tif 000011
【図９】
2021507117.tif 000012
【図１０】
2021507117.tif 000013
【図１１】
2021507117.tif 000014
【図１２】
2021507117.tif 000015
【図１３】
2021507117.tif 000016
【図１４】
2021507117.tif 000017
【手続補正書】
【提出日】令和2年8月12日(2020.8.12)
【手続補正１】
【補正対象書類名】明細書
【補正対象項目名】００１０
【補正方法】変更
【補正の内容】
【００１０】
したがって、摩耗および／または劣化の影響を受ける構成要素の全体的な耐用年数を改善するために、コーティングライン内に様々な特徴を含めることが望ましい場合がある。これらの課題を克服するために、ロールアセンブリは、ロールアセンブリの摩耗、剥離、腐食の量を減らすために、耐火材料から作られる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１２／１３６７１３号
（特許文献２）  仏国特許出願公開第２９２１１３５号明細書
（特許文献３）  欧州特許出願公開第０５２４８５１号明細書
（特許文献４）  欧州特許出願公開第０２９２９５３号明細書
（特許文献５）  特開平０５−２８７４７５号公報
【国際調査報告】
2021507117.tif 000018
2021507117.tif 000019
2021507117.tif 000020